КАТАЛИТИЧЕСКАЯ КОМПОЗИЦИЯ, ПРИГОДНАЯ ДЛЯ КАТАЛИТИЧЕСКОГО ВОССТАНОВЛЕНИЯ СЕРНИСТОГО СОЕДИНЕНИЯ, СОДЕРЖАЩЕГОСЯ В ГАЗОВОМ ПОТОКЕ, И СПОСОБ ПОЛУЧЕНИЯ И ПРИМЕНЕНИЕ ТАКОЙ КОМПОЗИЦИИ

1. Каталитическая композиция, пригодная для каталитического восстановления сернистых соединений, содержащихся в газовом потоке, причем указанная каталитическая композиция содержит оксид алюминия, компонент из металла VI группы и компонент из металла VIII группы, где названная каталитическая композиция имеет такую пористую структуру, что большая процентная доля общего перового объема названной каталитической композиции приходится на поры названной каталитической композиции, имеющие диаметр более 10000 Å.
2. Каталитическая композиция по п.1, в которой названная большая процентная доля общего перового объема названной каталитической композиции превышает 10%.
3. Каталитическая композиция по п.1 или 2, в которой названный компонент из металла VI группы присутствует в названной каталитической композиции в количестве, изменяющемся в диапазоне вплоть до 20 мас.%, и названный компонент из металла VIII группы присутствует в названной каталитической композиции в количестве, изменяющемся в диапазоне вплоть до 10 мас.%, причем массовые проценты основаны на металлическом компоненте, находящемся в форме оксида, и общей массе названной каталитической композиции.
4. Каталитическая композиция по п.1 или 2, в которой названная каталитическая композиция имеет макропористость более 30%.
5. Каталитическая композиция по п.1 или 2, в которой более 50% названного оксида алюминия в названной каталитической композиции находится в форме η-оксида алюминия.
6. Каталитическая композиция по п.1 или 2, в которой менее 60% общего перового объема названной каталитической композиции приходятся на поры названной каталитической композиции, имеющие диаметр менее 70 Å.
2
7. Каталитическая композиция по п.1 или 2, в которой названная каталитическая композиция имеет общую площадь поверхности в диапазоне от 250 до 400 м/г.
8. Способ гидролиза, включающий введение газового потока в реактор, который работает в условиях, пригодных для реакции восстановления, в котором названный газовый поток включает сернистое соединение, и контактирование названного газового потока с каталитической композицией, где названная каталитическая композиция включает оксид алюминия, компонент из металла VI группы и компонент из металла VIII группы, причем названная каталитическая композиция имеет такую пористую структуру, что большая процентная доля общего перового объема названной каталитической композиции приходится на поры названной каталитической композиции, имеющие диаметр более 10000 Å; и выведение из названного реактора обработанного газового потока, имеющего сниженную концентрацию названного сернистого соединения.
2
2
x
9. Способ по п.8, в котором названное сернистое соединение присутствует в названном газовом потоке с концентрацией сернистого соединения в диапазоне от 0,01 об.% до 2 об.%, причем названное сернистое соединение выбрано из группы соединений, состоящей из карбонилсульфида (COS), сероуглерода (CS), диоксида серы (SO) и элементарной серы (S).
10. Способ по п.8 или 9, в котором названные пригодные условия реакции восстановления включают температуру на входе в названный реактор, которая изменяется в диапазоне от 115 до 300°С.
11. Способ по п.8 или 9, в котором названная сниженная концентрация сернистого соединения в названном обработанном газе составляет менее 75 об.млн.д. (ppmv).
12. Способ получения каталитической композиции, пригодной для каталитического восстановления сернистых соединений, содержащихся в газовом потоке, в котором названный способ включает введение компонента из металла VI группы и компонента из металла VIII группы в частицу оксида алюминия, включающую оксид алюминия, имеющий более 10% своего общего перового объема, которые приходятся на поры, имеющие диаметр более 10000 Å, тем самым образуя промежуточный продукт; и кальцинирование названного промежуточного продукта с образованием таким образом названной каталитической композиции.
13. Способ по п.12, в котором количество названного компонента из металла VI группы, введенного в названную частицу оксида алюминия, является таким, чтобы обеспечить в названной каталитической композиции содержание компонента из металла VI группы в диапазоне вплоть до 20 мас.%, и в котором количество названного компонента из металла VIII группы, введенного в названную частицу оксида алюминия, является таким, чтобы обеспечить в названной каталитической композиции содержание компонента из металла VIII группы в диапазоне вплоть до 10 мас.%, где массовые проценты основаны на металлическом компоненте, находящемся в оксидной форме, и общей массе названной каталитической композиции.
14. Способ по п.12 или 13, в котором названный оксид алюминия имеет макропористость более 30%; причем более 50% названного оксида алюминия находятся в форме η-оксида алюминия; и менее 60% общего перового объема названной каталитической композиции приходятся на поры в названной каталитической композиции, имеющие диаметр менее 70 Å.